(57)【特許請求の範囲】
【請求項１】
医療用カテーテルに設置して使用されるバルーンの製造方法であって、
筒状をなすバルーン基材を成形型内に設置し、前記バルーン基材の内側および外側にそれぞれ流体を導入し、該流体を超臨界状態に維持しつつそれらの圧力差により前記バルーン基材を外径が増大するように拡張させるとともに、前記バルーン基材を長手方向に延伸してバルーンを形成することを特徴とするバルーンの製造方法。
【請求項２】
前記バルーンの成形の際、バルーンの外表面を溶融、固化させて緻密化する請求項１に記載のバルーンの製造方法。
【請求項３】
前記バルーン基材は、１層または複数の層の積層体で構成され、バルーン基材を構成する層のうちの少なくとも１層が、超高分子量ポリオレフィンで構成されている請求項１または２に記載のバルーンの製造方法。
【請求項４】
前記超高分子量ポリオレフィンは、平均分子量が２００万〜１０００万の超高分子量ポリエチレンである請求項３に記載のバルーンの製造方法。
【請求項５】
前記流体は、ＣＯ２またはこれらを含むものである請求項１ないし４のいずれかに記載のバルーンの製造方法。
【請求項６】
前記バルーン基材の内側における前記流体の温度および圧力は、それぞれ、３０〜２００℃、３〜３６ＭＰａである請求項１ないし５のいずれかに記載のバルーンの製造方法。
【請求項７】
前記バルーン基材の外側における前記流体の温度および圧力は、それぞれ、３０〜２００℃、２〜３５ＭＰａである請求項１ないし６のいずれかに記載のバルーンの製造方法。
【請求項８】
前記バルーン基材の周方向の延伸倍率が１．５〜１０倍である請求項１ないし７のいずれかに記載のバルーンの製造方法。
【請求項９】
前記バルーン基材の長手方向の延伸倍率が２〜１２倍である請求項１ないし８のいずれかに記載のバルーンの製造方法。
【請求項１０】
前記バルーン基材の長手方向の延伸速度は、５〜２５０ｍｍ／秒である請求項１ないし９のいずれかに記載のバルーンの製造方法。
【請求項１１】
得られたバルーンの平均膜厚は、１０〜１２０μｍである請求項１ないし１０のいずれかに記載のバルーンの製造方法。
【請求項１２】
請求項１ないし１１のいずれかの方法により製造されたことを特徴とするバルーン。
【発明の詳細な説明】
【技術分野】
【０００１】
本発明は、バルーンカテーテル等に用いられるバルーンの製造方法およびバルーンに関する。
【背景技術】
【０００２】
外科的手術が困難な部位の治療、または人体への低侵襲を目的とした治療には、先端部に拡張・収縮自在なバルーンが設置されたバルーンカテーテルが用いられる。
【０００３】
このようなバルーンカテーテルのうち、例えば血管拡張用バルーンカテーテルは、冠状動脈のような血管の狭窄部を拡張するＰＴＣＡ術（Percutaneous Transluminal Coronary Angioplasty：経皮的冠状動脈血管形成術）に適用される。このＰＴＣＡ術においては、例えばセルジンガー法により大腿動脈を確保し、ガイドワイヤーを先行させつつガイディングカテーテルを目的病変部位である血管狭窄部付近まで挿入し、次いで、ガイディングカテーテルの内腔にバルーンカテーテルを挿通し、その先端部のバルーンを狭窄部に位置させ、カテーテル本体に形成されたルーメンを介してバルーン内に拡張用の流体を送り込んでバルーンを拡張させ、狭窄部の拡張治療を行う。
【０００４】
また、血管狭窄部の拡張治療には、ステントを留置する方法もある。ステントには、弾性体で構成された自己拡張型のものと、通常は縮径しているがステントの内側に設置されたバルーンの拡張により拡張して留置されるものとがある。後者のステントは、ステントデリバリー用バルーンカテーテルにより血管狭窄部まで移送され、そのバルーンを拡張することにより拡張されて留置される。
【０００５】
また、その他の種類として、大動脈内でバルーンを周期的に拡張・収縮させるバルーンポンピングにより心臓の拍動を補助するＩＡＢＰ（大動脈内バルーンポンピング）用のバルーンカテーテルも知られている。
【０００６】
このような各種のバルーンカテーテルに対しては、急峻に湾曲したり蛇行しりするカテーテル内や血管内を目的部位まで円滑に進めることができる追従性（トラッカビリティー）を有することが要求され、特に、設置されるバルーンについては、次のような性能が要求される。
【０００７】
１．  バルーン拡張時の内圧や衝撃（急激な内圧上昇）に耐えられる十分な強度、耐衝撃性を有すること。特に、石灰化等の硬化した生体組織にバルーンが接触しても破損しないような強度を有すること。
２．  前記追従性を確保するために、適度な柔軟性を有すること。
３．  柔軟性を確保しつつ、一度所望の直径まで拡張した後は、それ以上膨張しない適度な非伸展性（コンプライアンス）を有すること。
４．  急峻に湾曲したり蛇行しりするカテーテル内を円滑に進めることができるよう、バルーン表面に自己潤滑性を有すること。
５．  拡張時の外径やバルーンを構成する膜の厚さが均一であること等の寸法安定性を有すること。
【０００８】
このような性能が要求される中で、従来のポリアミド製バルーンやポリエチレン製バルーンでは、柔軟性に富むものの、強度、耐衝撃性、非伸展性、自己潤滑性および寸法安定性のそれぞれが不十分であり、また、従来のポリエチレンテレフタレート製バルーンでは、非伸展性を有するものの、強度、耐衝撃性、自己潤滑性および寸法安定性のそれぞれが不十分である。
【０００９】
また、近年、延伸ポリテトラフルオロエチレンの層を有するバルーンが知られており（例えば、特許文献１）、このバルーンは、非伸展性および自己潤滑性を有するものの、耐衝撃性および寸法安定性が不十分である。さらに、ポリテトラフルオロエチレンは、融点が高いため、成形温度が高くなり、高温に耐え得るようにするために成形装置等が高価となる。
【００１０】
そして、これらのバルーンにおいて、強度および耐衝撃性を向上するには、バルーンの膜厚を厚くしなければならないが、この場合には、バルーンを折りたたんでカテーテルの外周に巻き付けた際に、その部分のカテーテルの外径が増大し、ガイディングカテーテル内や血管内への挿入の操作性を低下させてしまうという問題がある。
【００１１】
【特許文献１】特表２００５−５２０６３９号公報
【発明の開示】
【発明が解決しようとする課題】
【００１２】
本発明の目的は、薄くても高強度で耐衝撃性に優れ、適度なコンプライアンスを有し、寸法安定性に優れ、また、自己潤滑性を有するバルーンおよびその製造方法を提供することにある。
【課題を解決するための手段】
【００１３】
このような目的は、下記（１）〜（１２）の本発明により達成される。
【００１４】
（１）  医療用カテーテルに設置して使用されるバルーンの製造方法であって、
筒状をなすバルーン基材を成形型内に設置し、前記バルーン基材の内側および外側にそれぞれ流体を導入し、該流体を超臨界状態に維持しつつそれらの圧力差により前記バルーン基材を外径が増大するように拡張させるとともに、前記バルーン基材を長手方向に延伸してバルーンを形成することを特徴とするバルーンの製造方法。
【００１５】
（２）  前記バルーンの成形の際、バルーンの外表面を溶融、固化させて緻密化する上記（１）に記載のバルーンの製造方法。
【００１６】
（３）  前記バルーン基材は、１層または複数の層の積層体で構成され、バルーン基材を構成する層のうちの少なくとも１層が、超高分子量ポリオレフィンで構成されている上記（１）または（２）に記載のバルーンの製造方法。
【００１７】
（４）  前記超高分子量ポリオレフィンは、平均分子量が２００万〜１０００万の超高分子量ポリエチレンである上記（３）に記載のバルーンの製造方法。
【００１８】
（５）  前記流体は、ＣＯ２またはこれらを含むものである上記（１）ないし（４）のいずれかに記載のバルーンの製造方法。
【００１９】
（６）  前記バルーン基材の内側における前記流体の温度および圧力は、それぞれ、３０〜２００℃、３〜３６ＭＰａである上記（１）ないし（５）のいずれかに記載のバルーンの製造方法。
【００２０】
（７）  前記バルーン基材の外側における前記流体の温度および圧力は、それぞれ、３０〜２００℃、２〜３５ＭＰａである上記（１）ないし（６）のいずれかに記載のバルーンの製造方法。
【００２１】
（８）  前記バルーン基材の周方向の延伸倍率が１．５〜１０倍である上記（１）ないし（７）のいずれかに記載のバルーンの製造方法。
【００２２】
（９）  前記バルーン基材の長手方向の延伸倍率が２〜１２倍である上記（１）ないし（８）のいずれかに記載のバルーンの製造方法。
【００２３】
（１０）  前記バルーン基材の長手方向の延伸速度は、５〜２５０ｍｍ／秒である上記（１）ないし（９）のいずれかに記載のバルーンの製造方法。
【００２４】
（１１）  得られたバルーンの平均膜厚は、１０〜１２０μｍである上記（１）ないし（１０）のいずれかに記載のバルーンの製造方法。
【００２５】
（１２）  上記（１）ないし（１１）のいずれかの方法により製造されたことを特徴とするバルーン。
【発明の効果】
【００２６】
本発明によれば、柔軟性に富んだバルーンが得られる。これにより、バルーンカテーテルを構成した際、バルーンの設置部分は、急峻に湾曲したり蛇行しりするカテーテル内や血管内を目的部位まで円滑に進めることができる優れた追従性が確保され、バルーンカテーテルの挿入操作等の操作性が向上する。
【００２７】
また、本発明によれば、膜厚の薄いバルーンでも、高強度、高耐圧性が確保され、耐衝撃性も優れる。そのため、通常の使用時における損傷、破裂が防止されることは勿論のこと、例えば、石灰化して硬化した生体組織（血管狭窄部）に接触した場合でも、破裂し難いバルーンを提供することができる。
【００２８】
また、本発明によれば、適度な非伸展性（コンプライアンス）を有するバルーンを提供することができる。これにより、血管狭窄部等の患部を過度な径に拡張することがないバルーンを提供することができる。
【００２９】
また、本発明によれば、寸法安定性に優れた、すなわち膜厚が均一なバルーンを提供することができる。これにより、高強度、高耐圧性、耐衝撃性がより一層向上する。
【００３０】
また、本発明によれば、自己潤滑性に優れたバルーンを提供することができる。これにより、カテーテル内や血管内において、摩擦抵抗が減少し、摺動性が向上するので、進退操作や回転操作をより円滑に行うことができ、追従性が向上するとともに、血管内壁へ損傷を与えることも防止される。
【発明を実施するための最良の形態】
【００３１】
以下、本発明のバルーンの製造方法について添付図面に示す好適実施形態に基づいて詳細に説明する。
【００３２】
図１は、本発明のバルーンの製造方法に用いるバルーン基材の斜視図、図２は、本発明のバルーンの製造方法に用いるバルーン成形装置の構成例を示す縦断面図、図３は、図２に示すバルーン成形装置にバルーン基材を装着した状態を示す斜視図、図４は、図２に示すバルーン成形装置にバルーン基材を装着し、成形を行っている状態を示す縦断面図、図５は、バルーン基材の端部を把持するチャックの構造を示す縦断面図、図６は、チャック移動装置（バルーン基材延伸装置）の概略構成を示す斜視図、図７は、本発明のバルーンの製造方法により製造されたバルーンの構成例を示す斜視図、図８は、本発明のバルーンを医療用カテーテルに設置した状態を示す斜視図である。
【００３３】
本発明のバルーンの製造方法は、まず、バルーン基材１００を用意する。図１に示すように、バルーン基材１００は、長手方向に沿って外径および内径がほぼ一定の円筒状（チューブ状）をなしている。このバルーン基材１００は、好ましくは可撓性を有している。
【００３４】
バルーン基材１００は、単層（１層）で構成されているもの、または複数の層の積層体で構成されているものが挙げられる。以下、単層で構成されているバルーン基材１００について代表的に説明し、積層体の場合については、後に説明する。
【００３５】
バルーン基材１００は、種々の高分子材料で構成することができるが、特に、超高分子量ポリオレフィンで構成されているのが好ましい。超高分子量ポリオレフィンは、バルーンに成形した際、耐衝撃性に優れ、また表面の自己潤滑性にも優れる他、耐薬品性も優れている。本来、超高分子量ポリオレフィン自体は、高強度ではあるが柔軟性に乏しい材料である。しかし、本発明では、この超高分子量ポリオレフィンに超臨界状態の流体（改質用の流体）を接触させてその材質を改質させつつ所定方向に延伸することにより、バルーンの機械的強度を損なうことなく優れた柔軟性を付与することができ、適度な非伸展性（コンプライアンス）を持たせることができる。以下、超臨界状態に維持された流体を「超臨界流体」と言う。
【００３６】
また、超高分子量ポリオレフィンは、比較的融点（軟化点）が低く、高温の加熱を行うことなく容易に成形できるという利点がある。
【００３７】
さらに、超高分子量ポリオレフィンによるバルーンは、カテーテル本体１７０への固着に際し、融着、接着剤による接着のいずれの方法においても、容易かつ確実に固着することができ、接着強度および接着部の気密性が高い。特に、融着により固着する場合には、比較的低温で容易に融着することができ、その作業を容易かつ確実に行うことができるという利点がある。そして、このような超高分子量ポリオレフィンの特性は、超臨界流体との接触による改質後および延伸後でも、そのまま維持されるので、好ましい。
【００３８】
ここで、本発明に用いることができる超高分子量ポリオレフィンは、平均分子量が１００万以上のポリオレフィンを言い（以下これを単に「超高分子量ポリオレフィン」と言う）、例えば、エチレン、プロプレン、１−ブテン、１−ペンテン、４−メチル−１−ペンテン、１−ヘキセン、１−ヘプテン、１−オクテンなどのモノオレフィン炭化水素化合物、１，３−ブタジエン、２−メチル−２，４−ペンタジエン、２，３−ジメチル−１，３−ブタジエン、２，４−ヘキサジエン、３−メチル−２，４−ヘキサジエン、１，３−ペンタジエン、２−メチル−１，３−ブタジエンなどの共役ジエン系炭化水素化合物、１，４−ペンタジエン、１，５−ヘキサジエン、１，６−ヘプタジエン、１，７−オクタジエン、２，５−ジメチル−１，５−ヘキサジエン、４−メチル−１，４−ヘキサジエン、５−メチル−１，４−ヘキサジエン、４−エチル−１，４−ヘキサジエン、４，５−ジメチル−１，４−ヘキサジエン、４−メチル−１，４−ヘプタジエン、４−エチル−１，４−ヘプタジエン、５−メチル−１，４−ヘプタジエン、４−エチル−１，４−オクタジエン、４−ｎ−プロピル−１，４−デカジエンなどの非共役ジエン系炭化水素化合物、１，３，５−ヘキサトリエン、１，３，５，７−オクタテトラエン、２−ビニル−１，３−ブタジエンなどの共役ポリエン系炭化水素化合物、スクアレンなどの非共役ポリエン系炭化水素化合物、その他ジビニルベンゼン、ビニルノルボルネンなどのように分子内に少なくとも２個の不飽和結合（好ましくは二重結合）を有する炭化水素化合物の単独重合体あるいは共重合体が挙げられるが、この中でも特に、超高分子量ポリエチレンが好ましい。
【００３９】
そして、この超高分子量ポリエチレンとしては、平均分子量が２００万〜１０００万程度のものが好ましく、２５０万〜６００万程度のものがより好ましい。このような超高分子量ポリエチレンを用いることにより、柔軟性、耐衝撃性および加工性がより一層向上する。
【００４０】
また、バルーン基材１００の構成材料で上記以外のものとしては、例えば、フッ素樹脂、ポリウレタンが挙げられる。さらに、これらの高分子材料のうちの少なくとも１種と前述した超高分子量ポリオレフィンとの共重合体や、ポリマーブレンド、ポリマーアロイも、バルーン基材１００の構成材料として用いることができる。
【００４１】
次に、バルーン基材１００をバルーン成形装置１に装着する。まず、バルーン成形装置１の構成について、図２〜図４を参照しつつ説明する。
【００４２】
バルーン成形装置１は、バルーン基材１００を成形してバルーンを得るための成形型２と、バルーン基材１００の両端部をそれぞれ把持するチャック（把持手段）１０Ａ、１０Ｂとで構成されている。
【００４３】
成形型２は、内部に成形空間（キャビティ）３０を有する型本体３と、型本体３の外周に設置され、内管４１と外管４２とを有する２重管構造をなす円筒体４と、円筒体４の内管４１と外管４２との間の空間に設置されたヒータ５と、ヒータ５と外管４２との間に設置された冷却管６と、成形空間３０に連通する超臨界流体の注入ポート７および排出ポート８と、一対のシール部材９とを備えている。また、注入ポート７の上流側および排出ポート８の下流側には、それぞれ、これらのポートを開閉するバルブ（図示せず）が設置されている。
【００４４】
型本体３は、図２中の中央部に位置する第１の型３１と、その両側部に位置する第２の型３２および第３の型３３とを有する。第１の型３１、第２の型３２および第３の型３３は、いずれも、金属材料（例えば、鉄または鉄系合金、銅または銅系合金、アルミニウムまたはアルミニウム合金）で構成されているのが好ましい。これにより、優れた熱伝導性が得られる。
【００４５】
第１の型３１には、バルーンの最大外径部を形成する円柱状の空間３１０が形成されている。第２の型３２および第３の型３３には、それぞれ、バルーンの最小外径部（両端付近）を形成する円柱状の小径の空間３２０、３３０と、該小径の空間３２０、３３０と第１の型３１の空間３１０とを繋ぐテーパ状の空間３２１、３３１とが形成されている。
【００４６】
また、第２の型３２には、注入ポート７と小径の空間３２０とを連通する流路３２２が形成され、第３の型３３には、排出ポート８と小径の空間３３０とを連通する流路３３２が形成されている。
【００４７】
また、第２の型３２および第３の型３３には、それぞれ、小径の空間３２０および３３０の内面に露出するようにシール部材９、９が設置されている。バルーン基材１００を装着した際、シール部材９、９がバルーン基材１００の外周面に密着し、バルーン基材１００と型本体３の内面との間に注入された超臨界流体の漏れを防止する。シール部材９としては、例えば各種ゴム材料のような弾性体で構成されたものが好ましい。
【００４８】
円筒体４は、良好な熱伝導性を得るために、金属材料（例えば、鉄または鉄系合金、銅または銅系合金、アルミニウムまたはアルミニウム合金）で構成されているのが好ましい。
【００４９】
ヒータ５としては、例えば面状ヒータを用いることができるが、これに限定されるものではない。ヒータ５を作動すると、内管４１を介して型本体３が所定の温度（型温度）に加熱される。
【００５０】
また、冷却管６は、ヒータ５の外周に螺旋状に巻きつけられており、その両端部は外管４２を貫通して円筒体４の外部に突出している。冷却管６の一端部６１より冷媒（例えば、水等の液体または空気、その他冷却ガス）を供給すると、この冷媒が冷却管６内を流れ、冷却管６の他端部６２より排出される。これにより、ヒータ５および内管４１を介して型本体３が所定の温度まで冷却される。
【００５１】
図５に示すように、チャック１０Ａは、バルーン基材１００の一端部を挟持、固定し得るように構成されたものであり、固定部材１１と、固定部材１１に対し回転し得るほぼ円筒状の回転部材１２と、固定部材１１の開口１１０から突出するよう設置された超臨界流体の注入ポート１４と、固定部材１１の内部において注入ポート１４の側部に連結された側管１４１と、回転部材１２の内周部に設置された環状の弾性体１６とを有している。
【００５２】
弾性体１６は、例えば各種ゴム材料のような弾性材料で構成されている。また、固定部材１１、回転部材１２、注入ポート１４および側管１４１は、各種金属材料や各種硬質樹脂等の硬質材料で構成されている。
【００５３】
固定部材１１と回転部材１２とは、雌ネジと雄ネジとが螺合した螺合部１３により連結されている。弾性体１６の一端および他端は、それぞれ、固定部材１１および回転部材１２の端部に当接しており、回転部材１２を所定方向に回転して、回転部材１２を固定部材１１に接近させると、弾性体１６は、その長さが減少するように圧縮され、弾性体１６の内径が減少する。側管１４１は、弾性体１６の内腔に挿通されている。
【００５４】
図５に示すように、バルーン基材１００の端部を開口１２０より回転部材１２内に挿入し、側管１４１に嵌入する。この状態で、回転部材１２を所定方向に回転して、回転部材１２を固定部材１１に接近させると、弾性体１６が圧縮されて内径が減少しようとする。これにより、バルーン基材１００の端部は、側管１４１と弾性体１６との間に挟持され、固定される。
【００５５】
注入ポート１４の上流側には、注入ポート１４を開閉するバルブ（図示せず）が設置されており、このバルブを開いた状態で、注入ポート１４より超臨界流体を注入すると、この超臨界流体は、側管１４１内を経てバルーン基材１００の内部に導入される。
【００５６】
チャック１０Ｂは、チャック１０Ａとほぼ同様の構成であるため、相違点についてのみ説明する。チャック１０Ｂは、注入ポート１４に代えて、超臨界流体を排出する排出ポート１５が設置されている。排出ポート１５の下流側には、排出ポート１５を開閉するバルブ（図示せず）が設置されており、このバルブを開くと、バルーン基材１００内の超臨界流体がチャック１０Ｂ内の側管１４１を経て排出ポート１５より排出される。
【００５７】
チャック１０Ａおよび１０Ｂは、それらの距離が離間するように移動される。図６には、チャック移動装置によりチャック１０Ａおよび１０Ｂをそれらが離間するように移動してバルーン基材１００を長手方向に延伸する操作が示されている。
【００５８】
同図に示すように、チャック移動装置（バルーン基材延伸装置）２０は、基台２１と、基台２１の両端部にそれぞれ固定された一対のモータ２２Ａ、２２Ｂと、モータ２２Ａ、２２Ｂの駆動によりそれぞれ回転する一対のスクリュー軸２３Ａ、２３Ｂと、一対のガイド棒２４Ａ、２４Ｂと、ガイド棒２４Ａ、２４Ｂに沿ってそれぞれ移動する一対のスライダ２５Ａ、２５Ｂとを備えている。
【００５９】
スライダ２５Ａには、ガイド棒２４Ａを挿通する孔とスクリュー軸２３Ａを挿通する孔とが形成されて、後者の内面には、スクリュー軸２３Ａの雄ネジと螺合する雌ネジが形成されている。同様に、スライダ２５Ｂには、ガイド棒２４Ｂを挿通する孔とスクリュー軸２３Ｂを挿通する孔とが形成されて、後者の内面には、スクリュー軸２３Ｂの雄ネジと螺合する雌ネジが形成されている。
【００６０】
チャック１０Ａは、その固定部材１１がスライダ２５Ａに固定され、スライダ２５Ａと共に移動する。同様に、チャック１０Ｂは、その固定部材１１がスライダ２５Ｂに固定されており、スライダ２５Ｂと共に移動する。
【００６１】
モータ２２Ａを駆動すると、スクリュー軸２３Ａが所定方向に回転し、スクリュー軸２３Ａに螺合しているスライダ２５Ａがガイド棒２４Ａに沿って図６中の矢印Ｘ方向に移動する。同様に、モータ２２Ｂを駆動すると、スクリュー軸２３Ｂが所定方向に回転し、スクリュー軸２３Ｂに螺合しているスライダ２５Ｂがガイド棒２４Ｂに沿って図６中の矢印Ｙ方向に移動する。
【００６２】
バルーン基材１００の長手方向の延伸倍率および延伸速度は、モータ２２Ａ、２２Ｂの回転量および回転速度により設定することができる。
【００６３】
図３〜図５に示すように、成形型２の成形空間３０内にバルーン基材１００を挿通し、バルーン基材１００の両端部をそれぞれチャック１０Ａ、１０Ｂにより把持する。このとき、必要に応じ、ヒータ５を作動して型本体３を所望の温度に加熱する。この温度は、好ましくは、バルーン基材１００を構成する材料（超高分子量ポリオレフィン）の融点以上の温度、例えば、１３０〜１６０℃程度とされるが、樹脂の分子が流動でき、バルーンの形になる温度であればこれに限定されるものではない。
【００６４】
次に、注入ポート７より超臨界流体を注入するとともに、チャック１０Ａの注入ポート１４より超臨界流体を注入する。ここで、排出ポート８および１５は、いずれもバルブにより閉状態とされている。
【００６５】
注入ポート７より注入された超臨界流体は、流路３２２および小径の空間３２０を経てバルーン基材１００の外側（外周）の空間、すなわちバルーン基材１００の外周面と型本体３の内面との間の空間に導入される。一方、注入ポート１４より注入された超臨界流体は、バルーン基材１００の内側の空間に導入される。
【００６６】
なお、注入ポート７および注入ポート１４より注入される流体（改質用の流体）は、それぞれ、注入時に超臨界状態を呈していても、呈していなくてもよく、後者の場合には、流体をバルーン基材１００の外側の空間やバルーン基材１００の内側の空間に注入後、超臨界状態を生成すればよい。
【００６７】
ここで、バルーン基材１００の内側および外側の空間に注入された流体は、気体と液体が共存できる臨界温度（Ｔｃ）以上および臨界圧力（Ｐｃ）以上に維持された超臨界状態の流体であり、気体の性質と液体の性質との両方の性質を示し、気体のように拡散し易くかつ液体の溶解性を示す。本発明で使用し得る超臨界流体は、バルーン基材１００の構成材料等に応じて適宜選択されるが、バルーン基材１００の分解温度以下の臨界温度（Ｔｃ）を有するものが好ましく、通常は、炭酸ガス（Ｔｃ＝３１．１℃、Ｐｃ＝７．３８ＭＰａ）またはこれを主とするガスが好ましい。また、その他の例として、亜酸化窒素（Ｔｃ＝３６．５℃、Ｐｃ＝７．２６ＭＰａ）、エタン（Ｔｃ＝３２．３℃、Ｐｃ＝４．８８ＭＰａ）、ヘリウム（Ｔｃ＝−２６７．９℃、Ｐｃ＝２．２６ＭＰａ）、水素（Ｔｃ＝−２３９．９℃、Ｐｃ＝１２．８ＭＰａ）、窒素（Ｔｃ＝−１４７．１℃、Ｐｃ＝３３．５ＭＰａ）等を用いることもできる。
【００６８】
特に炭酸ガスは、超高分子ポリオレフィンに対する超臨界状態での溶解性、膨潤性が適度であり、安全性が高いので好ましい。
【００６９】
超臨界流体の温度および圧力は、諸条件に応じて適宜決定されるが、通常は、使用する超臨界流体の臨界温度（Ｔｃ）以上と臨界圧力（Ｐｃ）以上、好ましくはＴｃ〜Ｔｃ＋１００℃の範囲の温度、Ｐｃ〜Ｐｃ＋３０ＭＰａの範囲の圧力で使用される。
【００７０】
バルーンの成形の際、型本体３の成形空間３０内では、バルーン基材１００の内側の空間における超臨界流体の圧力を外側の空間における超臨界流体の圧力より高くする。この圧力差により、バルーン基材１００の空間３１０、テーパ状の空間３２１および３３１内に位置する部位は、それらの空間の内面を限度として外径が拡張する（図４参照）。すなわち、バルーン基材１００は、周方向に延伸される。
【００７１】
バルーン基材１００の内側の空間における超臨界流体の温度および圧力は、それぞれ、３０℃以上、３〜３６ＭＰａであるのが好ましく、３５〜８０℃、３〜１５ＭＰａであるのがより好ましい。これにより、バルーン基材１００を適度に可塑化することができるという効果が得られる。
【００７２】
バルーン基材１００の外側の空間における超臨界流体の温度および圧力は、それぞれ、３０℃以上、２〜３５ＭＰａであるのが好ましく、３５〜８０℃、２〜１４ＭＰａであるのがより好ましい。これにより、バルーン基材１００を適度に可塑化することができるという効果が得られる。
【００７３】
バルーン基材１００を成形空間３０内で拡張させるため、バルーン基材１００の内側の空間と外側の空間の圧力差は、１〜５ＭＰａ程度とするのが好ましく、１．２〜３ＭＰａ程度とするのがより好ましい。これにより、バルーン基材１００の拡張を迅速にかつ適度に行うことができ、特に、バルーン基材１００を成形型２の内面に十分に密着させることができる。
【００７４】
また、バルーン基材１００の周方向の延伸倍率（最大）は、特に限定されないが、１．５〜１０倍程度であるのが好ましく、２．５〜７．０倍程度であるのがより好ましい。この延伸倍率が低すぎると、バルーン基材１００が厚くなりすぎ、バルーンをたたむことが困難となり、また、高すぎると、バルーン基材１００が薄くなりすぎ、十分な強度が確保できず、破損または破裂し易くなるおそれがある。
【００７５】
また、前記基材１００の周方向の延伸とほぼ同時に、チャック１０Ａ、１０Ｂ間の距離が増大するように、チャック１０Ａ、１０Ｂの少なくとも一方をバルーン基材１００の長手方向（軸方向）に移動し、バルーン基材１００を長手方向に延伸する。
【００７６】
すなわち、図４および図６に示すように、チャック１０Ａおよび１０Ｂがバルーン基材１００の両端部をそれぞれ把持した状態で、スライダ２５Ａの矢印Ｘ方向への移動および／またはスライダ２５Ｂの矢印Ｙ方向への移動を行うと、チャック１０Ａおよび１０Ｂは、それぞれ、スライダ２５Ａおよび２５Ｂの移動に伴って移動するので、バルーン基材１００が長手方向に延伸される。
【００７７】
バルーン基材１００の長手方向の延伸倍率は、特に限定されないが、１．５〜１２倍であるのが好ましく、１．５〜５．０倍であるのがより好ましい。この延伸倍率が低すぎると、バルーン基材１００が厚くなりすぎ、バルーンをたたむことが困難となり、また、高すぎると、バルーン基材１００が薄くなりすぎ、十分な強度が確保できず、破損または破裂し易くなるおそれがある。
【００７８】
また、バルーン基材１００の長手方向の延伸速度は、特に限定されないが、５〜２５０ｍｍ／秒程度が好ましく、１５〜２００ｍｍ／秒程度がより好ましい。延伸速度が速すぎると、バルーンの膜厚が不均一となるおそれがあり、また、遅すぎると製造時間が長くなる。
【００７９】
以上の操作により、バルーン基材１００は、その内周面および外周面が超臨界流体と接触しつつ延伸（周方向および長手方向に延伸）され、改質される。バルーン基材１００が超高分子量ポリオレフィンで構成されている場合についてより詳しく説明すると、超高分子量ポリオレフィンは、ラメラ構造（縞状の層）をなしており、ラメラ層間に非晶質領域が存在するが、超高分子量ポリオレフィン中の主に非晶質領域中に超臨界流体（例えば炭酸ガス）が浸透し、後述する冷却によって多数の微小な気泡が形成され、可塑化（軟質化）される。これにより、延伸と相まって、超高分子量ポリオレフィンに柔軟性が付与される。
【００８０】
バルーン基材１００は、成形空間３０内で拡張し、空間３１０、テーパ状の空間３２１および３３１に対応した形状に成形される。ここで、前述したように、ヒータ５の作動により、型本体３がバルーン基材１００の構成材料（超高分子量ポリオレフィン）の融点以上の温度に加熱されていると、バルーン基材１００の外表面が型本体３の内周面に接触して加熱され、当該外周面付近は、構成材料（超高分子量ポリオレフィン）が溶融、固化され、緻密化する。その結果、得られたバルーン１５０の外表面は、緻密化した薄層が形成されたものとなり、バルーン１５０の自己潤滑性（摺動性）が向上するとともに、耐衝撃性がより向上する。
【００８１】
また、バルーン１５０の外表面が緻密化されることにより、バルーン１５０を透過する気体の透過率が下がる。そのため、バルーン１５０の内圧を上昇させたとき、バルーン１５０の膜を透過してバルーン１５０外へ漏れ出す気体の量を低減することができるという効果もある。
【００８２】
冷却管６の一端部６１より冷媒を供給し、冷却管６内を流通させた後、他端部６２より排出して、ヒータ５および内管４１を介して型本体３を例えば常温付近まで冷却する。また、これとほぼ同時に、排出ポート８および１５のバルブを開き、バルーン基材１００の内側および外側の超臨界流体を排気し、成形空間３０を大気圧に復帰させる。
【００８３】
このような操作により、バルーン基材１００が冷却され、構成材料中に浸透していた超臨界流体による多数の微小な気泡が形成される。これにより、柔軟性が得られる。また、前述したように、バルーン基材１００の表層は、緻密化されている。
【００８４】
以上のようにして所望の形状に成形されたバルーン基材１００をバルーン成形装置１から取り外し、両端の不要部分を切除して、図７に示す本発明のバルーン１５０を得る。
【００８５】
以上のような製造方法によれば、柔軟性に富み、厚さが薄くても高強度で耐衝撃性に優れており、また、自己潤滑性を有し、寸法安定性に優れたバルーンが得られる。特に、バルーン基材１００を超臨界流体の存在下で成形することにより、バルーン基材１００の構成材料に劣化、分解、破壊等の悪影響を与えるような厳しい条件で加工をすることなく、比較的低温（バルーン基材の構成材料の融点付近の温度で）、低圧で成形することができるため、バルーン基材１００の構成材料が本来持っている特性を生かしたバルーンを得ることができる。そして、低温、低圧での成形が可能であるということは、成形装置の構成を簡素化したり、成形条件を緩和したりすることに寄与するので、バルーンをより容易に、短時間で製造することができ、製造コストも安価となるという利点がある。
【００８６】
また、バルーン基材１００の外表面を成形型に接触させて加熱し、表面を溶融、固化することにより、バルーン１５０の表面付近は超臨界流体との接触による改質で発生した気泡を消失または減少させた緻密層を成形することができ、その結果、バルーン基材１００の構成材料自体が本来持っている特性（特に、自己潤滑性）が発揮され、目的病変部へのバルーンカテーテルの追従性が向上し、バルーンカテーテル挿入時における血管内面の損傷のおそれもなくなる。さらに、バルーン１５０の気体透過性も低減し、バルーン１５０を拡張するためにバルーン１５０内に注入された気体の透過による漏れもより確実に防止される。
【００８７】
また、本発明により製造されたバルーン１５０は、柔軟性を有しつつも、高強度で耐衝撃性に優れており、特に、石灰化等により硬化した血管の内面に接触しても、損傷、破裂等を生じることがないので、バルーンカテーテルの適用範囲（症例）が広がるという利点がある。
【００８８】
バルーン基材１００として、複数の層の積層体を用いる場合、例えば、次のようなものが挙げられる。
【００８９】
１．２層積層体
内層として超高分子量ポリオレフィン、外層として、他の高分子材料を用いたもの。あるいは、外層として超高分子量ポリオレフィン、内層として、他の高分子材料を用いたもの。
【００９０】
２．３層積層体
内層および外層として超高分子量ポリオレフィン、中間層として、他の高分子材料を用いたもの。外層および中間層として超高分子量ポリオレフィン、内層として、他の高分子材料を用いたもの。外層として超高分子量ポリオレフィン、内層および中間層として、他の高分子材料を用いたもの。
【００９１】
上記１．２．において、他の高分子材料としては、例えば、ポリアミドエラストマー、ポリエステルエラストマー、ポリオレフィンエラストマー等の各種熱可塑性樹脂、ポリエチレン、ポリプロピレン等のポリオレフィン、ポリエチレンテレフタレート等のポリエステル、ポリアミド、ポリテトラフルオロエチレン等のフッ素系樹脂等が挙げられる。
【００９２】
このように、バルーン基材１００（それより成形されたバルーン１５０）を複数の層の積層体で構成した場合、各層の利点を併有することができるという効果がある。特に、柔軟性の高い材質の層を内層、外層または中間層としてを用いることにより、バルーン１５０全体の柔軟性をより向上させることができ、気体不透過性に優れた層を内層、外層または中間層としてを用いることにより、バルーン１５０の気体不透過性を高めることができる。
【００９３】
本発明のバルーン１５０は、例えば図８に示すような医療用のカテーテル１６０に設置して使用される。カテーテル１６０は、可撓性を有するカテーテル本体１７０と、カテーテル本体１７０の基端に接続されたハブ１８０とで構成されている。バルーン１５０は、カテーテル本体１７０の先端部に、例えば融着、接着等の方法で固着される。
【００９４】
カテーテル本体１７０の内部には、ガイドワイヤ等を挿通したり液体を供給・排出したりするための第１ルーメン（図示せず）と、バルーン１５０内にバルーン拡張用の流体（気体、液体）を送り込むための第２ルーメン（図示せず）とが形成されている。また、ハブ１８０は、主ポート１８１と、分岐ポート１８２とを有しており、主ポート１８１は前記第１ルーメンに連通し、分岐ポート１８２は第２ルーメンに連通している。
【００９５】
分岐ポート１８２よりバルーン拡張用の流体を注入すると、該流体は第２ルーメンを通ってバルーン１５０内に送り込まれ、バルーン１５０の内圧が上昇してバルーン１５０が拡張する。逆に、分岐ポート１８２よりバルーン拡張用の流体を抜き取ると、バルーン１５０内から流体が排出され、バルーン１５０は収縮する。カテーテル１６０が未使用の状態では、バルーン１５０は収縮しており、折り畳まれるかまたはカテーテル本体１７０の外周に巻き付けられている。
【実施例】
【００９６】
以下、本発明を具体的実施例に基づいてさらに詳細に説明する。
（実施例１）
まず、平均分子量が約３３０万、融点が１３６℃の超高分子量ポリエチレン（三井石油化学社製、商品名：HIZEX MILLION）を用い、内径２．０ｍｍ、外径４．０ｍｍ、長さ３７０ｍｍのチューブ状バルーン基材に成形した。
【００９７】
一方、図２〜図５に示す構造で、最大内径が８ｍｍの成形空間を有する金属製の型本体を備えたバルーン成形装置および図６に示す構造のチャック移動装置を用意し、該装置の成形空間内に前記バルーン基材を挿通し、その両端部をそれぞれチャックで把持した。
【００９８】
バルーン成形装置のヒータを作動して、成形型の型本体を１５０℃に加熱、昇温した後、一方のチャックに設けられた排出ポートのバルブを閉じ、他方のチャックの注入ポートより二酸化炭素による超臨界流体を注入し、バルーン基材の内側空間に導入した。かかる超臨界流体の温度は、４０℃、圧力は、７．８ＭＰａ、保持時間は、３０秒であった。
【００９９】
一方、成形型の排出ポートのバルブを閉じ、成形型の注入ポートより前記と同様の超臨界流体を注入し、バルーン基材の外側空間に前記と同様の超臨界流体を導入した。かかる超臨界流体の温度、圧力および保持時間は、前記バルーン基材の内側空間と同様とした。
【０１００】
次いで、バルーン基材の内側空間にさらに超臨界流体を注入してその圧力を９．２ＭＰａまで高めた（バルーン内外の圧力差＝１．４ＭＰａ）。これにより、バルーン基材の成形空間内に位置する部位は、成形空間の内面に接触するまで拡張した（周方向に延伸された）。また、これと同時に、チャック移動装置を作動して、バルーン基材の両端部を把持している両チャックをそれぞれ外方（ＸおよびＹ方向）へ移動し、バルーン基材を長手方向に延伸速度１５ｍｍ／秒でゆっくりと延伸した。バルーン基材の周方向の最大延伸倍率および長手方向の延伸倍率は、それぞれ、４．０倍および３．５倍であった。
【０１０１】
次いで、バルーン基材の内側および外側の加圧状態を保持したまま、冷却手段を作動して（冷却管に水を流して）、成形型の型本体およびこれに接触するバルーン基材を常温まで冷却した後、前記両バルブを開いてバルーン基材の内側および外側の圧力を徐々に下げ、それぞれ常圧まで戻した。
【０１０２】
その後、２軸延伸されたバルーン基材（バルーン）をバルーン成形装置から取り出し、両端部の不要部分を切断除去して、図７に示すような本発明のバルーンを得た。このバルーンの拡張部の最大外径は８ｍｍ、膜厚は４０μｍであった。
【０１０３】
得られたバルーンのコンプライアンス（伸展性）を調べた。バルーンの一端を閉じ、他端より空気を送り込んで、バルーンの膜の伸びを測定した。その結果、バルーンは、内圧が約１気圧から約４〜５気圧の圧力範囲内で、１気圧あたり約０．１８〜０．３０ｍｍの伸展性を有し、内圧が約６気圧から約１０〜１２気圧の圧力範囲内で、１気圧あたり約０．１５〜０．２５ｍｍの伸展性を有していた。
【０１０４】
（実施例２）
バルーン基材の外側空間に導入した超臨界流体の温度を１７０℃、圧力を７．８ＭＰａとし、バルーン基材の内側空間に導入した超臨界流体の温度を７０℃、圧力を９．６ＭＰａとした（バルーン内外の圧力差＝１．８ＭＰａ）以外は、実施例１と同様にしてバルーンを製造した。
【０１０５】
また、前記と同様の方法でバルーンのコンプライアンス（伸展性）を調べたとところ、バルーンは、内圧が約１気圧から約４〜５気圧の圧力範囲内で、１気圧あたり約０．２５〜０．３２ｍｍの伸展性を有し、内圧が約６気圧から約１０〜１２気圧の圧力範囲内で、１気圧あたり約０．３０〜０．３３ｍｍの伸展性を有していた。
【０１０６】
（実施例３）
バルーン基材を長手方向に延伸する際、延伸速度を１８ｍｍ／秒とし、延伸倍率を５．２倍とした以外は実施例１と同様にしてバルーンを製造した。
【０１０７】
また、前記と同様の方法でバルーンのコンプライアンス（伸展性）を調べたとところ、バルーンは、内圧が約１気圧から約４〜５気圧の圧力範囲内で、１気圧あたり約０．１５〜０．２８ｍｍの伸展性を有し、内圧が約６気圧から約１０〜１２気圧の圧力範囲内で、１気圧あたり約０．１０〜０．２１ｍｍの伸展性を有していた。
【０１０８】
（実施例４）
バルーン基材を長手方向に延伸する際、延伸速度を１８ｍｍ／秒とし、延伸倍率を５．７倍とした以外は実施例３と同様にしてバルーンを製造した。
【０１０９】
また、前記と同様の方法でバルーンのコンプライアンス（伸展性）を調べたとところ、バルーンは、内圧が約１気圧から約４〜５気圧の圧力範囲内で、１気圧あたり約０．１０〜０．１９ｍｍの伸展性を有し、内圧が約６気圧から約１０〜１２気圧の圧力範囲内で、１気圧あたり約０．１５〜０．２７ｍｍの伸展性を有していた。
【０１１０】
（実施例５）
３層積層体によるバルーンを製造した。内層および外層には、それぞれ実施例１と同様の超高分子量ポリエチレンを用い、中間層には、ポリアミドエラストマーを用いた。これら３層を共押出して積層した、内径２．０ｍｍ、外径４．２ｍｍ、長さ３７０ｍｍのチューブ状バルーン基材を用意し、実施例１と同様の方法および条件でバルーンを製造した。このバルーンの拡張部の最大外径は８ｍｍ、膜厚は６０μｍであった。
【０１１１】
また、前記と同様の方法でバルーンのコンプライアンス（伸展性）を調べたとところ、バルーンは、内圧が約１気圧から約７〜８気圧の圧力範囲内で、１気圧あたり約０．１８〜０．２５ｍｍの伸展性を有し、内圧が約９気圧から約１２〜１４気圧の圧力範囲内で、１気圧あたり約０．１５〜０．２６ｍｍの伸展性を有していた。
【０１１２】
（比較例１）
従来のポリアミド（ナイロン１２）製バルーンを用意した。このバルーンの拡張部の最大外径は８ｍｍ、膜厚は４０μｍであった。
【０１１３】
また、前記と同様の方法でバルーンのコンプライアンス（伸展性）を調べたとところ、バルーンは、内圧が約１気圧から約３〜４気圧の圧力範囲内で、１気圧あたり約０．１３〜０．１６ｍｍの伸展性を有し、内圧が約５気圧から約１０〜１２気圧の圧力範囲内で、１気圧あたり約０．１４〜０．１７ｍｍの伸展性を有していた。
【０１１４】
（比較例２）
従来のポリエチレンテレフタレート製バルーンを用意した。このバルーンの拡張部の最大外径は８ｍｍ、膜厚は６８μｍであった。
【０１１５】
また、前記と同様の方法でバルーンのコンプライアンス（伸展性）を調べたとところ、バルーンは、内圧が約１気圧から約４〜５気圧の圧力範囲内で、１気圧あたり約０．１３〜０．１５ｍｍの伸展性を有し、内圧が約６気圧から約１０〜１２気圧の圧力範囲内で、１気圧あたり約０．１４〜０．１９ｍｍの伸展性を有していた。
【０１１６】
（比較例３）
従来の延伸ポリテトラフルオロエチレン製バルーンを用意した。このバルーンを構成するポリテトラフルオロエチレンの平均分子量は、約５０万であった。このバルーンの拡張部の最大外径は８ｍｍ、膜厚は６０μｍであった。
【０１１７】
また、前記と同様の方法でバルーンのコンプライアンス（伸展性）を調べたとところ、バルーンは、内圧が約１気圧から約４〜５気圧の圧力範囲内で、１気圧あたり約０．１８〜０．３０ｍｍの伸展性を有し、内圧が約６気圧から約１０〜１２気圧の圧力範囲内で、１気圧あたり約０．１５〜０．２５ｍｍの伸展性を有していた。
【０１１８】
次に、前記各実施例および各比較例のバルーンについて、以下のような性能評価を行った。その結果を、下記表１に示す。
【０１１９】
１．強度、耐衝撃性
アイゾット衝撃試験（ＡＳＴＭＤ２５６に準拠）を行い、各バルーンの図７中矢印Ｚで示す箇所のアイゾット衝撃値を測定した。
２．自己潤滑性
各バルーンの外表面の５箇所について摩擦係数を測定し（ＡＳＴＭＤ１８９４に準拠）、その平均値を求めた。
３．寸法安定性
各バルーンの膜厚の均一性（バラツキ）を調べた。バルーンの２０箇所の膜厚を測定し、それらの標準偏差σを求めた。
【０１２０】
【表１】
0004777036.tif 000002
【０１２１】
表１に示すように、実施例１〜５のバルーンは、いずれも、膜厚が薄くても強度および耐衝撃性が高く、外表面が低摩擦係数で自己潤滑性を有し、膜厚が均一で寸法安定性に優れ、また、適度なコンプライアンスを有している。
【０１２２】
これに対し、比較例１のバルーンは、耐衝撃性、自己潤滑性および寸法安定性が劣り、比較例２のバルーンは、耐衝撃性および自己潤滑性が劣り、比較例３のバルーンは、耐衝撃性および寸法安定性が劣っている。
【図面の簡単な説明】
【０１２３】
【図１】本発明のバルーンの製造方法に用いるバルーン基材の斜視図である。
【図２】本発明のバルーンの製造方法に用いるバルーン成形装置の構成例を示す縦断面図である。
【図３】図２に示すバルーン成形装置にバルーン基材を装着した状態を示す斜視図である。
【図４】図２に示すバルーン成形装置にバルーン基材を装着し、成形を行っている状態を示す縦断面図である。
【図５】バルーン基材の端部を把持するチャックの構造を示す縦断面図である。
【図６】チャック移動装置（バルーン基材延伸装置）の概略構成を示す斜視図である。
【図７】本発明のバルーンの製造方法により製造されたバルーンの構成例を示す斜視図である。
【図８】本発明のバルーンを医療用カテーテルに設置した状態を示す斜視図である。
【符号の説明】
【０１２４】
１              バルーン成形装置
２              成形型
３              型本体
３０            成形空間
３１            第１の型
３１０          空間
３２            第２の型
３２０          小径の空間
３２１          テーパ状の空間
３２２          流路
３３            第３の型
３３０          小径の空間
３３１          テーパ状の空間
３３２          流路
４              円筒体
４１            内管
４２            外管
５              ヒータ
６              冷却管
６１            一端部
６２            他端部
７              注入ポート
８              排出ポート
９              シール部材
１０Ａ、１０Ｂ  チャック
１１            固定部材
１１０          開口
１２            回転部材
１２０          開口
１３            螺合部
１４            注入ポート
１４１          側管
１５            排出ポート
１６            弾性体
２０            チャック移動装置
２１            基台
２２Ａ、２２Ｂ  モータ
２３Ａ、２３Ｂ  スクリュー軸
２４Ａ、２４Ｂ  ガイド棒
２５Ａ、２５Ｂ  スライダ
１００          バルーン基材
１５０          バルーン
１６０          カテーテル
１７０          カテーテル本体
１８０          ハブ
１８１          主ポート
１８２          分岐ポート
【図１】
0004777036.tif 000003
【図２】
0004777036.tif 000004
【図３】
0004777036.tif 000005
【図４】
0004777036.tif 000006
【図５】
0004777036.tif 000007
【図６】
0004777036.tif 000008
【図７】
0004777036.tif 000009
【図８】
0004777036.tif 000010